СПОСОБ ОБРАБОТКИ ПОЛУФАБРИКАТОВ ИЗ ТИТАНОВЫХ СПЛАВОВ

2
1. Способ обработки полуфабрикатов из титановых сплавов преимущественно с двухфазной структурой, включающий нагрев в β-области, деформацию, охлаждение до температуры (α+β)-области, повторные нагрев и деформацию, окончательное охлаждение, отличающийся тем, что нагрев до температуры β-области проводят со скоростью 1-20°С/мин, затем осуществляют выдержку в течение 1-8 ч, а деформацию проводят со степенью 70-98% в процессе охлаждения до температуры на 40-200°С ниже температуры полиморфного превращения, затем проводят нагрев до температуры (α+β)-области со скоростью 10-50°С/мин, проводят деформацию со степенью 10-50% в процессе охлаждения до температуры на 60-200°С ниже температуры полиморфного превращения, повторный нагрев ведут со скоростью 10-50°С/мин и выдерживают в течение 2-30 мин, а повторную деформацию проводят со скоростью 0,5-50 мм/с с натяжением полуфабриката усилием 3-35 кг/мм в процессе охлаждения до температуры на 100-400°С ниже температуры полиморфного превращения.
2. Способ по п. 1, отличающийся тем, что нагрев в β-области проводят при температуре на 100-280°С выше температуры полиморфного превращения, а деформацию проводят со скоростью 0,5-100 мм/с.
3. Способ по п. 1, отличающийся тем, что нагрев до температуры (α+β)-области проводят в интервале температур на 50°С ниже и на 30°С выше температуры полиморфного превращения.
4. Способ по п. 1, отличающийся тем, что повторный нагрев ведут до температуры, лежащей в интервале на 30°С ниже и на 150°С выше температуры полиморфного превращения.
5. Способ по п. 1, отличающийся тем, что повторную деформацию проводят со степенью 60-90%, а окончательное охлаждение со скоростью 3-40°С/мин.